( 4 ) ( 1 ) ~ ( 3 ) 중 어느 하나 에 기재 된 폴리페닐 렌 설피 드 수지 조성물 의 제조 방법 으로서 , 스크루 길 이 L ( mm ) 와 스크루 직경 D ( mm ) 의 비 L / D 가 10 이상 인 2 축 압출기 를 이용 하 고 , 용융 혼련 하 는 때 의 하 기 식 ( 1 ) 으로 나타내 는 용융 혼련 에너지 E ( kWh / kg ) 가 0 . 1 kWh / kg 이상 0 . 5 kWh / kg 이하 이 고 , 2 축 압출기 의 다이스 출 의 수지 온도 ( die outlet resin temperature ) 가 340 ℃ 를 초과 하 고 430 ℃ 이하 인 것 을 특징 으로 하 는 폴리페닐 렌 설피 드 수지 조성물 의 제조 방법 .